(57)【特許請求の範囲】
【請求項１】
基材とその上に形成された被覆膜とを備える表面被覆切削工具であって、
前記被覆膜は、ＡｌaＴｉbＳｉcＭdＮ（ただし式中、０．３５≦ａ≦０．７、０＜ｃ≦０．３、０≦ｄ≦０．３、ａ＋ｂ＋ｃ＋ｄ＝１）からなるＡ層と、ＴｉeＡｌfＳｉgＭｅhＮ（ただし式中、０≦ｆ≦０．４、０＜ｇ≦０．３、０≦ｈ≦０．３、ｅ＋ｆ＋ｇ＋ｈ＝１）からなるＢ層とが交互に各２層以上積層された積層体を含み、
前記式中ＭおよびＭｅは、それぞれ独立してＶ、Ｃｒ、Ｚｒ、Ｎｂ、Ｍｏ、Ｈｆ、Ｔａ、およびＷからなる群より選ばれる１種以上の元素を示し、
前記Ａ層および前記Ｂ層はそれぞれ、２０ｎｍ以下の層厚であり、
刃先稜線部に形成された前記被覆膜の表面は、急峻な形状の凸部と、隣接する前記凸部の間の距離が２μｍ以上であって、かつその間をなだらかな曲面で結ぶ第１凹部と、隣接する前記凸部の距離が２μｍ未満であって、かつその間をなだらかな曲面で結ぶ第２凹部とが不規則に形成された凹凸を有するむしれ面である、表面被覆切削工具。
【請求項２】
前記むしれ面は、前記第１凹部と前記第２凹部とが交互に形成された凹凸を有する、請求項１に記載の表面被覆切削工具。
【請求項３】
前記刃先稜線部に形成された被覆膜は、前記刃先稜線部以外に形成された前記被覆膜の膜厚の７０％以下の膜厚である薄膜領域を有する、請求項１または２に記載の表面被覆切削工具。
【請求項４】
前記薄膜領域は、前記刃先稜線部に形成された被覆膜の５０％以上の面積を占める、請求項３に記載の表面被覆切削工具。
【請求項５】
前記薄膜領域は、前記刃先稜線部に形成された被覆膜の８０％以上の面積を占める、請求項３に記載の表面被覆切削工具。
【請求項６】
前記被覆膜は、その基材側から表面側にかけて厚み方向に圧縮応力が増大する、請求項１〜５のいずれかに記載の表面被覆切削工具。
【請求項７】
前記Ａ層を構成するＳｉの原子比ｃと、前記Ｂ層を構成するＳｉの原子比ｇとの差は、０．０５以下である、請求項１〜６のいずれかに記載の表面被覆切削工具。
【請求項８】
請求項１に記載の表面被覆切削工具の製造方法であって、
前記被覆膜は、成膜開始から成膜終了までの基材のバイアス電圧を徐々に変化させることにより前記基材上に成膜する、表面被覆切削工具の製造方法。
【請求項９】
前記被覆膜の成膜開始時の前記基材のバイアス電圧を３０Ｖ以下とし、バイアス電圧を徐々に変化させて、前記被覆膜の前記成膜終了時の前記基材のバイアス電圧を７０Ｖ以上とする、請求項８に記載の表面被覆切削工具の製造方法。
【発明の詳細な説明】
【技術分野】
【０００１】
本発明は、基材とその上に形成された被覆膜とを備える表面被覆切削工具およびその製造方法に関する。
【背景技術】
【０００２】
最近の切削工具の動向として、地球環境保全の観点から切削油剤を用いないドライ加工が求められていること、被削材が多様化していること、加工能率を一層向上させるため切削速度がより高速になってきていることなどの理由から、工具刃先温度はますます高温になる傾向にあり、工具材料に要求される特性は厳しくなる一方である。特に工具材料の要求特性として、基材上に形成される被覆膜の高温での安定性（耐酸化特性や被覆膜の密着性）はもちろんのこと、切削工具寿命に関係する耐摩耗性の向上や耐欠損性の向上が一段と重要になっている。
【０００３】
耐摩耗性および表面保護機能改善のため、ＷＣ基超硬合金、サーメット、高速度鋼等の硬質基材からなる切削工具や耐摩耗工具等の表面には、硬質被覆膜としてＴｉＡｌの窒化物を単層または複層形成することはよく知られているところである。しかしながら、最近の高速、ドライ加工では、ＴｉＡｌの窒化物からなる被覆膜では十分な工具寿命が得られないのが現状である。
【０００４】
このような状況下、被覆膜の耐熱性を向上し、長い工具寿命を実現する方法として、特許文献１には、ＴｉとＡｌとの複合窒化物において、さらにＳｉを添加した被覆膜が提案されている。このようにＳｉを含む被覆膜は、その表面にＳｉを含有する緻密な酸化保護膜が形成されることから、ＴｉＡｌの窒化物からなる被覆膜よりも耐熱性が優れるという利点がある。しかし、その一方で特許文献１に開示される被覆膜は、その硬度および靭性の性能が十分ではないという問題があった。
【０００５】
このような問題を解決する試みとして、特許文献２および特許文献３には、Ｔｉの窒化物、炭窒化物、窒酸化物、または炭窒酸化物にＳｉを適量含有した層と、ＴｉおよびＡｌを主成分とする窒化物、炭窒化物、窒酸化物、または炭窒酸化物からなる層とを交互に積層した被覆膜が開示されている。また、特許文献４には、ＡｌＴｉＳｉＮからなる層と、ＴｉＳｉＮからなる層とを交互に積層した被覆膜が開示されている。
【先行技術文献】
【特許文献】
【０００６】
【特許文献１】特開平０７−３１０１７４号公報
【特許文献２】特開２０００−３３４６０６号公報
【特許文献３】特開２０００−３３４６０７号公報
【特許文献４】特開２００３−２９１００５号公報
【発明の概要】
【発明が解決しようとする課題】
【０００７】
しかしながら、上記特許文献２および特許文献３に開示されているＴｉＳｉ系の被覆膜は、圧縮残留応力が極端に高いことにより、被覆膜自体が自己破壊しやすいため、基材または下層との密着性が十分ではないという問題があった。また、上記の特許文献４で開示されている被覆膜は、耐熱性、硬度、および靭性に優れる一方、かかる被覆膜で被覆した切削工具を用いて切削加工を行なうと、積層構造中の層間で剥離する傾向があり、十分な工具寿命が得られないという問題があった。
【０００８】
このように被覆膜にＳｉを含有せしめることによって、被覆膜に耐熱性を付与する試みはなされていたが、Ｓｉの添加は被覆膜の圧縮応力を高くすることになるため、被覆膜が自己破壊したり、基材との応力差が大きくなって被覆膜の基材との密着性が低下したりするという問題があった。かかる問題を解消するための試みとして、特許文献２および３に示されるように、Ｓｉを含む層とＳｉを含まない層との積層構造としたり、特許文献４に示されるように、敢えて圧縮応力が低くなる成膜条件で被覆膜を成膜したりして、被覆膜に圧縮応力を付与させずにＳｉを添加する試みを行なわれていたが、特許文献２〜４のいずれの方法も、Ｓｉの添加による高硬度化を損なうものであり、結果として十分な工具性能を得ることができていなかった。
【０００９】
本発明は、上記のような現状に鑑みなされたものであって、その目的とするところは、耐熱性、硬度、および応力バランスに優れるというＡｌＴｉＳｉＭＮの特性と耐摩耗性と靭性に優れるというＴｉＡｌＳｉＭｅＮの特性とを兼備し、さらに刃先稜線部における刃先の形状を特異なものとすることにより、耐摩耗性、耐欠損性、および密着性を兼ね備えた被覆膜を表面に有する表面被覆切削工具を提供することにある。なお、ＭおよびＭｅは、それぞれ独立してＶ、Ｃｒ、Ｚｒ、Ｎｂ、Ｍｏ、Ｈｆ、Ｔａ、およびＷからなる群より選ばれる１種以上の元素を示す。
【課題を解決するための手段】
【００１０】
本発明者らは、上記のような課題を解決するために、被覆膜の構成について種々の検討を重ねたところ、特許文献４に開示される被覆膜が層間で剥離しやすいのは、積層構造を構成する各層のＳｉ量がマッチングしていなかったことによるものであるという知見を得た。かかる知見に基づいて、ＡｌＴｉＳｉＮからなる層と、ＴｉＡｌＳｉＮからなる層の組成についてさらに鋭意検討を重ねるとともに、刃先稜線部における被覆膜の構造を検討し、ついに本発明を完成させたものである。
【００１１】
すなわち、本発明の表面被覆切削工具は、基材とその上に形成された被覆膜とを備えるものであって、該被覆膜は、ＡｌaＴｉbＳｉcＭdＮ（ただし式中、０．３５≦ａ≦０．７、０＜ｃ≦０．３、０≦ｄ≦０．３、ａ＋ｂ＋ｃ＋ｄ＝１）からなるＡ層と、ＴｉeＡｌfＳｉgＭｅhＮ（ただし式中、０≦ｆ≦０．４、０＜ｇ≦０．３、０≦ｈ≦０．３、ｅ＋ｆ＋ｇ＋ｈ＝１）からなるＢ層とが交互に各２層以上積層された積層体を含み、式中ＭおよびＭｅは、それぞれ独立してＶ、Ｃｒ、Ｚｒ、Ｎｂ、Ｍｏ、Ｈｆ、Ｔａ、およびＷからなる群より選ばれる１種以上の元素を示し、Ａ層およびＢ層はそれぞれ、２０ｎｍ以下の層厚であり、刃先稜線部に形成された被覆膜の表面は、急峻な形状の凸部と、隣接する凸部の間の距離が２μｍ以上であって、かつその間をなだらかな曲面で結ぶ第１凹部と、隣接する凸部の距離が２μｍ未満であって、かつその間をなだらかな曲面で結ぶ第２凹部とが不規則に形成された凹凸を有するむしれ面であることを特徴とする。
【００１２】
上記むしれ面は、第１凹部と第２凹部とが交互に形成された凹凸を有することが好ましい。刃先稜線部に形成された被覆膜は、薄膜領域を有し、該薄膜領域は、刃先稜線部以外に形成された被覆膜の膜厚の７０％以下の膜厚であることが好ましい。
【００１３】
薄膜領域は、刃先稜線部に形成された被覆膜の５０％以上の面積を占めることが好ましく、より好ましくは被覆膜の８０％以上の面積を占めることである。被覆膜は、その基材側から表面側にかけて厚み方向に圧縮応力が増大することが好ましい。
【００１４】
Ａ層を構成するＳｉの原子比ｃと、Ｂ層を構成するＳｉの原子比ｇとの差は、０．０５以下であることが好ましい。
【００１５】
上記の表面被覆切削工具の製造方法において、被覆膜は、成膜開始から成膜終了までの基材のバイアス電圧を徐々に変化させることにより基材上に成膜することが好ましく、被覆膜の成膜開始時の基材のバイアス電圧を３０Ｖ以下とし、バイアス電圧を徐々に変化させて、被覆膜の成膜終了時の基材のバイアス電圧を７０Ｖ以上とすることが好ましい。
【発明の効果】
【００１６】
本発明の表面被覆切削工具は、上記のような構成を有することにより、耐熱性、硬度、および応力バランスに優れるというＡｌＴｉＳｉＭＮの特性と耐摩耗性および靭性に優れるというＴｉＳｉＭｅＮの特性とを兼備し、耐摩耗性、耐欠損性、および密着性を兼ね備えたものである。
【図面の簡単な説明】
【００１７】
【図１】本発明の表面被覆切削工具の刃先稜線部近傍の形状を示す模式的な断面図である。
【図２】アークイオンプレーティング装置の概略図である。
【図３】本発明の表面被覆切削工具の断面の刃先稜線部近傍をＳＥＭで観察したときの観察画像である。
【発明を実施するための形態】
【００１８】
以下、本発明について、詳細に説明する。なお、以下の実施の形態の説明では、図面を用いて説明しているが、本願の図面において同一の参照符号を付したものは、同一部分または相当部分を示している。なおまた、本発明において、層厚または膜厚は走査型電子顕微鏡（ＳＥＭ：Scanning Electron Microscope）または透過型電子顕微鏡（ＴＥＭ：Transmission Electron Microscope）により測定し、その組成はエネルギー分散型Ｘ線分析装置（ＥＤＳ：Energy Dispersive x-ray Spectroscopy）により測定するものとする。
【００１９】
＜表面被覆切削工具＞
本発明の表面被覆切削工具は、基材とその上に形成された被覆膜とを備えたものである。このような基本的構成を有する本発明の表面被覆切削工具は、たとえばドリル、エンドミル、フライス加工用または旋削加工用刃先交換型切削チップ、メタルソー、歯切工具、リーマ、タップ、またはクランクシャフトのピンミーリング加工用チップ等として極めて有用に用いることができる。
【００２０】
＜基材＞
本発明の表面被覆切削工具の基材としては、このような切削工具の基材として知られる従来公知のものを特に限定なく使用することができる。たとえば、超硬合金（たとえばＷＣ基超硬合金、ＷＣの他、Ｃｏを含み、あるいはさらにＴｉ、Ｔａ、Ｎｂ等の炭窒化物等を添加したものも含む）、サーメット（ＴｉＣ、ＴｉＮ、ＴｉＣＮ等を主成分とするもの）、高速度鋼、セラミックス（炭化チタン、炭化硅素、窒化硅素、窒化アルミニウム、酸化アルミニウム、およびこれらの混合体など）、立方晶型窒化硼素焼結体、ダイヤモンド焼結体等をこのような基材の例として挙げることができる。このような基材として超硬合金を使用する場合、そのような超硬合金は、組織中に遊離炭素やη相と呼ばれる異常相を含んでいても本発明の効果は示される。
【００２１】
なお、これらの基材は、その表面が改質されたものであっても差し支えない。たとえば、超硬合金の場合はその表面に脱β層が形成されていたり、サーメットの場合には表面硬化層が形成されていてもよく、このように表面が改質されていても本発明の効果は示される。
【００２２】
＜被覆膜＞
本発明の被覆膜は、ＡｌaＴｉbＳｉcＭdＮ（ただし式中、０．３５≦ａ≦０．７、０＜ｃ≦０．３、０≦ｄ≦０．３、ａ＋ｂ＋ｃ＋ｄ＝１）からなるＡ層と、ＴｉeＡｌfＳｉgＭｅhＮ（ただし式中、０≦ｆ≦０．４、０＜ｇ≦０．３、０≦ｈ≦０．３、ｅ＋ｆ＋ｇ＋ｈ＝１）からなるＢ層とが交互に各２層以上積層された積層体を含み、上記式中のＭおよびＭｅは、それぞれ独立してＶ、Ｃｒ、Ｚｒ、Ｎｂ、Ｍｏ、Ｈｆ、Ｔａ、およびＷからなる群より選ばれる１種以上の元素を示し、該Ａ層および該Ｂ層はそれぞれ２０ｎｍ以下の層厚であり、刃先稜線部に形成された被覆膜の表面は、急峻な形状の凸部と、隣接する凸部の距離が２μｍ以上であって、その間をなだらかな曲面で結ぶ第１凹部と、隣接する凸部の距離が２μｍ未満であって、その間をなだらかな曲面で結ぶ第２凹部とが不規則に形成された凹凸を有するむしれ面であることを特徴としている。
【００２３】
このような本発明の被覆膜は、基材上の全面を被覆する態様を含むとともに、部分的に被覆膜が形成されていない態様をも含み、さらにまた部分的に被覆膜の一部の積層態様が異なっているような態様をも含む。また、本発明の被覆膜は、その全体の膜厚が１μｍ以上１０μｍ以下であることが好ましい。１μｍ未満であると耐摩耗性に劣る場合があり、１０μｍを超えると基材との密着性および耐欠損性が低下する場合がある。このような被覆膜の特に好ましい膜厚は２μｍ以上８μｍ以下である。なお、上記の被覆膜は、Ａ層およびＢ層以外の他の任意の層を含んでいてもよい。
【００２４】
＜刃先稜線部における特徴＞
図１は、すくい面の中心における被覆膜表面の法線と２つの逃げ面が交差する稜とを含む平面で本発明の表面被覆切削工具を切断したときの断面図である。本発明は、図１の断面において、刃先稜線部６に形成された被覆膜２の表面は、急峻な形状の凸部と、隣接する凸部の間の距離が２μｍ以上であって、かつその間をなだらかな曲面で結ぶ第１凹部と、隣接する凸部の距離が２μｍ未満であって、かつその間をなだらかな曲面で結ぶ第２凹部とが不規則に形成された凹凸を有するむしれ面であることを特徴とする。ここで、「急峻な形状の凸部」とは、凸部の先端が鋭利であって、その凸曲面においてなだらかな面が形成されていない形状を意味する。
【００２５】
このようなむしれ面は、チッピングの起点となる刃先稜線部６の膜厚が部分的に薄膜化され、かつ部分的に急峻な形状の凸部を有するため、刃先強度を増強させることができる。その結果、被覆膜２によって耐摩耗性を向上しつつ、被覆膜の脱落やチッピングを防ぐことができ、優れた耐摩耗性と優れた耐欠損性とを得ることができる。このようなむしれ面は、本発明特有の製造方法によって形成されるものであるが、その具体的な製造方法は後述する。
【００２６】
ここで、本発明における「刃先稜線」と「刃先稜線部」とは異なった概念を示す。「刃先稜線」は、図１に示される断面において、すくい面と逃げ面とが交差する稜を示すものであるが、このような稜は、本発明では後述する特殊な成膜方法で成膜しているため現実には存在せず、したがって本発明においては、図１に示したようにかかる断面においてすくい面３と逃げ面４とをそれぞれ直線で近似し、その直線を延長した場合に両延長線が交差する交点を刃先稜線５とする。これに対し、「刃先稜線部」とは、切削加工時において被削材の切削に最も関与する部位であり、上記刃先稜線５の周辺部を示すものであるが、本発明においては、上記断面においてすくい面３と逃げ面４とをそれぞれ直線で近似した場合に、上記のむしれ面が形成された領域（すなわち被覆膜２表面におけるすくい面３の屈曲点から逃げ面４の屈曲点までの領域）を刃先稜線部（単に「刃先」と呼ぶこともある）とする。
【００２７】
一方、上記で規定される平面に関し、「すくい面の中心」とはすくい面の幾何学的な意味での中心を意味し、すくい面の中央部に当該表面被覆切削工具を取り付けるための貫通孔が開けられている場合は、その貫通孔が開けられていないと仮定した場合のすくい面の幾何学的な意味での中心を意味する。また、「２つの逃げ面が交差する稜」とは、２つの逃げ面が交差する稜を意味するが、この稜が明瞭な稜を形成しない場合は、両逃げ面をそれぞれ幾何学的に拡大した場合に両者が交差する仮定的な稜を意味するものとする。なお、このように規定される平面が、１個の表面被覆切削工具に２以上存在する場合は、いずれか１の平面を選択するものとする。
【００２８】
上記のむしれ面は、第１凹部と第２凹部とが交互に形成された凹凸を有することが好ましい。このような形状の凹凸は、被覆膜内部の圧縮応力による自己破壊によって形成されるが、予め刃先稜線部が自己破壊することによって、本発明のような高い圧縮応力を有するＳｉ含有膜でも、密着性および耐摩耗性を両立させることができる。
【００２９】
そして、本発明においては、上記断面において、刃先稜線部に形成された被覆膜は、刃先稜線部以外に形成された被覆膜の膜厚の７０％以下の膜厚である薄膜領域を有することが好ましい。このような薄膜領域は、上記の第１凹部および第２凹部の底部に対応する部分であるが、被覆膜が薄膜領域を有することにより、切削時に被覆膜を安定して摩耗させることができ、工具寿命を向上させることができる。本発明において、薄膜領域は、表面被覆切削工具を切断した断面をアルゴンイオンビームを用いたクロスセクションポリッシャ（ＣＰ）によって研磨し、該研磨面をＳＥＭによって観察することによって特定する。
【００３０】
上記の薄膜領域は、刃先稜線部に形成された被覆膜の５０％以上の面積を占めることが好ましく、刃先稜線部に形成された被覆膜の８０％以上の面積を占めることがより好ましく、さらに好ましくは９０％以上の面積を占めることである。このように刃先稜線部が薄膜領域を有することにより、切削における被覆膜の摩耗が安定して、工具寿命を大幅に向上させることができる。
【００３１】
本発明の被覆膜は、その基材側から表面側にかけて厚み方向に圧縮応力が増大することが好ましい。ここで、「厚み方向に圧縮応力が増大する」とは、被覆膜の厚み方向に圧縮応力が増加する限り、その増加形態は連続的であっても段階的であってもよい。また、圧縮応力が厚み方向に部分的に減少に転じていても全体として増大している限り本発明の範囲を逸脱するものではない。被覆膜がこのような応力分布を有することにより、上記で説明した刃先稜線部におけるむしれ面によってもたらされる効果と相俟って、耐摩耗性と靭性とが高度に両立されるとともに、基材と被覆膜との密着性が一層向上したものとなる。これは、基材側の圧縮応力を低くすることにより、基材と被覆膜との密着性を確保しつつ、表面側に向けて圧縮応力を徐々に増大することにより、被覆膜自身の応力による被覆膜の内部破壊を防止し、もって切削加工時等に被覆膜表面に発生する亀裂の進展が抑えられるためと考えられる。
【００３２】
この場合、被覆膜の基材側に近い部分の圧縮応力は、１．５ＧＰａ以下の範囲となることが好ましく、被覆膜の表面側は、２ＧＰａ以上の圧縮応力を有していることが好ましい。なお、本発明において、「被覆膜の表面側」とは、観念的にはその文言通り最表面を示すものであるが、実際の測定条件としては表面から厚み０．５μｍまでの平均圧縮応力を意味するものとする。
【００３３】
ここで、本発明でいう圧縮応力とは、被覆膜中に存在する内部応力（固有ひずみ）の１種であり、「−」（マイナス）の数値（単位：ＧＰａ）で表されるものである。このため、圧縮応力（内部応力）が高いという表現は、上記数値の絶対値が大きくなることを示し、また圧縮応力（内部応力）が低いという表現は、上記数値の絶対値が小さくなることを意味している。因みに、上記数値が「＋」（プラス）で表わされるものは引張応力である。
【００３４】
また、本発明の平均圧縮応力および応力分布は、以下のｓｉｎ2ψ法で測定される。Ｘ線を用いたｓｉｎ2ψ法は、多結晶材料の残留応力の測定方法として広く用いられている。この測定方法は、「Ｘ線応力測定法」（日本材料学会、１９８１年株式会社養賢堂発行）の５４頁〜６６頁に詳細に説明されているが、本発明ではまず並傾法と側傾法とを組み合わせてＸ線の進入深さを固定し、測定する応力方向と測定位置に立てた試料表面法線とを含む面内で種々のψ方向に対する回折角度２θを測定して２θ−ｓｉｎ2ψ線図を作成し、その勾配からその深さ（被覆膜表面側からの距離）までの平均圧縮応力を求めることができる。本発明の場合、被覆膜の断面観察によって被覆膜表面側からの厚みを求め、その厚み（深さ）までの平均圧縮応力を順次求めることにより、応力分布を測定する。すなわち、本発明の応力分布とは、被覆膜表面側からその厚みまでの平均応力の集合として捉えることができる。この点、被覆膜中のある地点の平均応力とは、被覆膜表面からその地点までの平均応力を示す。
【００３５】
より具体的には、Ｘ線源からのＸ線を試料に所定角度で入射させ、試料で回折したＸ線をＸ線検出器で検出し、該検出値に基づいて内部応力を測定するＸ線応力測定方法において、試料の任意箇所の試料表面に対して任意の設定角度でＸ線源よりＸ線を入射させ、試料上のＸ線入射点を通り試料表面で入射Ｘ線と直角なω軸と、資料台と平行でω軸を回転させた時に入射Ｘ線と一致するχ軸を中心に試料とを回転させる時に、試料表面と入射Ｘ線とのなす角が一定となるように試料を回転させながら、回折面の法線と試料面の法線とがなす角度ψを変化させて回折線を測定することによって、試料内部の圧縮応力を求めることができる。
【００３６】
なお、このような被覆膜の厚み方向の平均応力を測定するためのＸ線源としては、Ｘ線源の質（高輝度、高平行度、波長可変性など）の点で、シンクロトロン放射光（ＳＲ）を用いることが好ましい。
【００３７】
また、上記の様に圧縮応力を２θ−ｓｉｎ2ψ線図から求めるためには、被覆膜のヤング率とポアソン比が必要である。該ヤング率はダイナミック硬度計を用いて測定することができ、ポアソン比は材料によって大きく変化しないことから０．２前後の値を用いれば良い。
【００３８】
以下、このような被覆膜に含まれる積層体を構成するＡ層およびＢ層についてさらに詳細に説明する。
【００３９】
＜Ａ層＞
積層体を構成するＡ層は、ＡｌaＴｉbＳｉcＭdＮ（ただし式中、０．３５≦ａ≦０．７、０＜ｃ≦０．３、０≦ｄ≦０．３、ａ＋ｂ＋ｃ＋ｄ＝１）からなることを特徴とする。このようなＡ層は、耐熱性、硬度、および応力バランスに優れるため、高速、ドライ加工時の刃先の耐欠損性に効果的である。上記のＳｉの原子比ｃは、０．１以下であることが好ましい。上記ｃが０．１以下であることにより、耐熱性を向上しつつ圧縮応力の増加を抑えることができ、密着性の低下を避けることができる。また、上記ａは０．５≦ａ≦０．６であり、上記ｃは０．０３≦ｃ≦０．０８であり、上記ｄは、０≦ｄ≦０．３であることがより好ましい。この場合耐熱性、硬度、および圧縮残留応力のバランスが良好なものとなる。上記式中、ａが０．３５未満であるか、またはｄが０．３を超えると、耐酸化性および硬度を向上させる効果を十分に得ることができず、ａが０．７を超えると、被覆膜の硬度が大きく低下して耐摩耗性が低下するため好ましくない。
【００４０】
ここで、Ａ層を構成するＭは、Ｖ、Ｃｒ、Ｚｒ、Ｎｂ、Ｍｏ、Ｈｆ、Ｔａ、およびＷからなる群より選ばれる１種以上の元素であることを特徴とする。このような元素を３０原子％以下の割合でＡ層に含むことにより、Ａ層中で固溶強化が生じ、Ａ層の硬度を高めることができる。上記の元素の中でも、Ｖ、Ｎｂ、Ｍｏ、Ｗ等は、切削時の発熱によって酸化物を形成し、自己潤滑効果が発揮されるため、工具寿命を長寿命化することができるというメリットがある点で好ましい。
【００４１】
なお、ＡｌaＴｉbＳｉcＭdＮという表記において、「ＡｌaＴｉbＳｉcＭd」と、「Ｎ」との組成比は１：１の場合のみに限られるものではなく、組成比として可能である比を全て含み得るものであり、両者の比は特に限定されない。
【００４２】
＜Ｂ層＞
上記のＡ層とともに積層体を構成するＢ層は、ＴｉeＡｌfＳｉgＭｅhＮ（ただし式中、０≦ｆ≦０．４、０＜ｇ≦０．３、０≦ｈ≦０．３、ｅ＋ｆ＋ｇ＋ｈ＝１）であることを特徴とする。このようなＢ層は、耐摩耗性と靭性に優れるが、さらなる高速、ドライ加工へ対応するためにはそれ単体では限界があるため、本発明においては上記のＡ層と交互に積層されるものである。上記のｇが０．１以下であることにより、Ｂ層の急激な圧縮応力の増加を抑制し、密着性の低下を抑制することができる。ここで、上記ｆは０≦ｆ≦０．４であり、上記ｇは０．０３≦ｇ≦０．０８であり、かつ上記ｈは０≦ｈ≦０．３であることがより好ましく、この場合耐摩耗性と靭性のバランスが一層良好なものとなる。上記式中、ｆが０．４を超えると、圧縮残留応力が大きくなり、層間剥離が生じやすくなるため好ましくない。
【００４３】
ここで、Ｂ層を構成するＭｅは、上記のＡ層を構成するＭと同様に、Ｖ、Ｃｒ、Ｚｒ、Ｎｂ、Ｍｏ、Ｈｆ、Ｔａ、およびＷからなる群より選ばれる１種以上の元素であることを特徴とする。このような元素を３０原子％以下の割合でＢ層に含むことにより、Ｂ層中で固溶強化が生じ、Ｂ層の硬度を高めることができる。上記の元素の中でも、Ｖ、Ｎｂ、Ｍｏ、Ｗ等は、切削時の発熱によって酸化物を形成し、自己潤滑効果が発揮されるため、工具寿命を長寿命化することができるというメリットがある点で好ましい。
【００４４】
なお、ＴｉeＡｌfＳｉgＭｅhＮという表記において、「ＴｉeＡｌfＳｉgＭｅh」と「Ｎ」との組成比は１：１の場合のみに限られるものではなく、組成比として可能である比を全て含み得るものであり、両者の比は特に限定されない。
【００４５】
＜Ａ層およびＢ層の層厚および積層体＞
上記のようなＡ層およびＢ層はそれぞれ、２０ｎｍ以下の層厚であることを特徴とする。このような層厚のＡ層およびＢ層を２層以上交互に積層させることにより、切削時の衝撃によるクラックの進展が抑えられ、耐欠損性が向上する。かかるＡ層およびＢ層は、層間で剥離しない程度に薄くすることにより密着性を向上できることから、可能な限り薄い層厚であることが好ましいが、製造設備の都合上、１ｎｍ以上１０ｎｍ以下であることがより好ましい。これらの層厚が１ｎｍ未満の場合、成膜装置の基材をセットする回転テーブルの回転数が早すぎて、装置のスペック上成膜が困難となり、２０ｎｍを超えると層厚が厚すぎるため、Ａ層およびＢ層の両層が有するそれぞれの特性を享受することができない。
【００４６】
＜Ｓｉの原子比の差＞
Ａ層を構成するＳｉの原子比ｃと、Ｂ層を構成するＳｉの原子比ｇとの差は、０．０５以下であることが好ましく、より好ましくは０．０３である。Ａ層およびＢ層のＳｉの原子比をこのような範囲内に調整することにより、被覆膜の密着性を顕著に向上させることができる。Ｓｉの原子比の差が０．０５を超えると、組成の均一性が取れなくなるためか、各層の応力差が大きすぎるためか、その理由は定かではないが密着性が低下する場合がある。
【００４７】
＜製造方法＞
本発明の被覆膜は、物理的蒸着法（ＰＶＤ法）により形成されることが好ましい。これは、本発明の被覆膜を基材表面に成膜するためには結晶性の高い化合物を形成することができる成膜プロセスであることが不可欠であり、種々の成膜方法を検討した結果、物理的蒸着法を用いることが最適であることが見出されたからである。物理的蒸着法には、たとえばスパッタリング法、イオンプレーティング法などがあるが、特に原料元素のイオン率が高いカソードアークイオンプレーティング法を用いると、被覆膜を形成する前に基材表面に対して金属またはガスイオンボンバードメント処理が可能となるため、被覆膜と基材との密着性が格段に向上するので好ましい。
【００４８】
したがって、本発明の被覆膜は、物理的蒸着法の一種であるカソードアークイオンプレーティング法を採用して形成することが好ましい。図２は、カソードアークイオンプレーティング法に用いられるアークイオンプレーティング装置２００の概略図である。対向する蒸発源２０１、２０２において、蒸発源２０１にはＡ層用のＡｌＴｉＳｉＭターゲットをセットし、蒸発源２０２にはＢ層用のＴｉＡｌＳｉＭｅターゲットをセットする。また、回転テーブル２０４に基材２１０（切削工具）をセットする。
【００４９】
ここで、蒸発源２０１にセットされるターゲットの組成（ＡｌとＴｉとＳｉとＭとの比）によりＡ層を構成するＡｌaＴｉbＳｉcＭdＮのａ、ｂ、ｃ、およびｄを決定することができる。また、蒸発源２０２にセットされるターゲットの組成（ＴｉとＡｌとＳｉとＭｅとの比）によりＢ層を構成するＴｉeＡｌfＳｉgＭｅhＮのｅ、ｆ、ｇ、およびｈを決定することができる。
【００５０】
そして、装置内が真空となるように排気した後に、装置内をたとえば５００℃に加熱した状態で回転テーブル２０４を５ｒｐｍで回転させながら、Ａｒガスによるスパッタクリーニング（ボンバード）を行なう。その後、基材に−５０Ｖのバイアス電圧を印加し、回転テーブル２０４を３ｒｐｍで回転させながら、常に一定のアーク電流により蒸発源２０１、２０２をアーク放電させることにより、各ターゲットをイオン化させる。同時に反応ガスである窒素をガス導入口２０５から導入し、基材２１０の表面にＡ層およびＢ層を交互に成膜する。
【００５１】
すなわち、蒸発源２０１の前を基材２１０が通過するときにＡｌaＴｉbＳｉcＭdＮからなるＡ層が成膜され、蒸発源２０２の前を基材２１０が通過するときにＴｉeＡｌfＳｉgＭｅhＮからなるＢ層が成膜され、このように回転テーブル２０４が回転するのに従いＡ層とＢ層とを順次交互に積層させることができる。なお、成膜する間の蒸発源２０１のアーク電流、およびテーブルの回転数を調整することにより、Ａ層およびＢ層の層厚を調整することができ、蒸発源２０１、２０２のアーク電流を一定とすることにより、Ａ層およびＢ層をいずれも実質的に同一の層厚にすることができる。
【００５２】
ここで、蒸発源２０１、２０２のアーク電流を低くするほど、Ａ層およびＢ層の層厚は薄く形成される。ただし、ターゲットの放電を安定させるためにはアーク電流は８０Ａ以上とする必要がある。アーク電流を８０Ａ未満にすると、アーク放電が不安定になり、Ａ層およびＢ層の層厚を均一に形成しにくくなる。
【００５３】
また、アーク電流を１５０Ａ程度とした場合、テーブルの回転数を３ｒｐｍ以上１５ｒｐｍ以下にすることにより、２０ｎｍ以下の層厚のＡ層およびＢ層を形成することができる。テーブルの回転数を３ｒｐｍ未満にすると、Ａ層およびＢ層の層厚が２０ｎｍを超える場合があり、１５ｒｐｍを超えることは製造設備の制約上好ましくない。
【００５４】
上記の被覆膜の形成において、被覆膜の基材側から表面側にかけて厚み方向に圧縮応力が増大するように被覆膜を成膜するために、成膜開始から成膜終了までの、チャンバー内の圧力および基材に印加するバイアス電圧などの条件を徐々に変化させることが好ましい。すなわちたとえば、成膜初期のバイアス電圧を３０Ｖ以下として成膜を開始し、そこから傾斜的または段階的にバイアス電圧を増加させて成膜後期のバイアス電圧を７０Ｖ以上となるようにバイアス電圧を調整することが好ましい。このような成膜条件で被覆膜を成膜することにより、被覆膜の表面側の圧縮応力が増大し、特に刃先稜線５において圧縮応力が集中して自己破壊することになるため、その刃先稜線部６にむしれ面が形成される。このように刃先稜線５に圧縮応力を集中させることをもって、刃先に形成される被覆膜のみを自己破壊させるという試みは従来技術ではなされておらず、このような切削工具の製造方法は極めて特異であり、これによって得られる効果もまた従来技術によって得られる効果を大きく凌ぐものである。
【００５５】
上記のバイアス電圧と同様の観点から、成膜初期におけるチャンバー内の温度を５５０℃以上として、そこから傾斜的または段階的に昇温し、成膜終期におけるチャンバー内の温度を４５０℃以下になるようにチャンバー内の温度を調整することが好ましい。
【００５６】
各層の層厚は、回転テーブル２０４の回転数、およびアーク電流値により制御することができる。なお、Ａ層およびＢ層の各層厚が１ｎｍ未満では回転テーブルの回転数が非常に早くなり、装置スペック上成膜が困難となる。なお、アークイオンプレーティング装置２００は、複数のヒータ２０６が備えられている。
【実施例】
【００５７】
以下、実施例を挙げて本発明をより詳細に説明するが、本発明はこれらに限定されるものではない。なお、実施例および比較例中の被覆膜の化合物組成はＸＰＳ（Ｘ線光電子分光分析装置）によって確認した。平均圧縮応力は上述したｓｉｎ2ψ法によって測定した。
【００５８】
また、ｓｉｎ2ψ法による測定において、使用したＸ線のエネルギーは１０ｋｅＶであり、回折線のピークはＴｉ0.5Ａｌ0.5Ｎの（２００）面とした。そして、測定した回折ピーク位置をガウス関数のフィッティングにより決定し、２θ−ｓｉｎ2ψ線図の傾きを求め、ヤング率としてはダイナミック硬度計（ＭＳＴ製ナノインデンター）を用いて求めた値を採用し、ポアソン比にはＴｉＮ（０．１９）の値を用いた。
【００５９】
図２のようなアークイオンプレーティング装置を用い、各層形成用のターゲットを蒸発源にセットし、基材上に被覆膜を成膜した。
【００６０】
基材としては、Ｐ２０相当超硬合金製フライス用スローアウェイチップ（形状：ＳＥＭＴ１３Ｔ３ＡＧＳＮ−Ｇ）を準備し、それぞれ表１に示した各実施例および各比較例の被覆膜を成膜した。
【００６１】
【表１】
0005239062.tif 000002
【００６２】
被覆膜は、表１中の「組成」の欄に記載した「Ａ層」および「Ｂ層」を積層させることにより構成した。「層厚」の欄には、Ａ層およびＢ層のそれぞれの層厚を示し、「全体膜厚」の欄は、被覆膜の膜厚を示した。
【００６３】
そして、「基材近傍圧縮応力」の欄には、被覆膜の基材と接する側から０．５μｍまでの領域における平均圧縮応力を示し、「表面近傍圧縮応力」の欄には、被覆膜の表面から厚み０．５μｍまでの領域における平均圧縮応力を示した。また、「Ｓｉ比の差」の欄には、被覆膜を構成するＡ層のＳｉの原子比ｃと、Ｂ層のＳｉの原子比ｇとの差を示した。
【００６４】
たとえば、実施例１においては、図２のアークイオンプレーティング装置を用い、蒸発源２０１のターゲット材料にＡｌ0.58Ｔｉ0.25Ｓｉ0.05Ｃｒ0.12をセットし、蒸発源２０２のターゲット材料にＴｉ0.68Ｓｉ0.04Ｎｂ0.28をそれぞれセットして、被覆膜を形成することにより表面被覆切削工具を作製した。なお、被覆膜を目的の組成とするために、Ｎ2ガスを反応ガスとして導入し、さらにＡｒガスを適宜導入してチャンバー内の圧力を調整した。
【００６５】
まず、図２のアークイオンプレーティング装置のチャンバー内の圧力が真空になるように排気した後に、チャンバー内の温度を６００℃まで昇温した。そして、Ａｒガスを導入してチャンバー内の圧力を１．０Ｐａに保持し、ＤＣバイアス電圧を徐々に上げながら−１０００Ｖとし、基材表面のクリーニング（ボンバード）を１５分間行なった。その後アルゴンガスを排気した。これにより、Ａｒイオンが基材表面をスパッタクリーニングし強固な汚れや酸化膜が除去された。
【００６６】
次に、Ａ層およびＢ層を成膜した。チャンバー内の圧力が３ＰａになるようにＮ2ガスを導入し、回転テーブル２０４を３ｒｐｍの回転数で回転させながら、Ａｌ0.58Ｔｉ0.25Ｓｉ0.05Ｃｒ0.12ターゲットおよびＴｉ0.68Ｓｉ0.04Ｎｂ0.28ターゲットをアーク電流１５０Ａとしてイオン化し、それぞれＮ2ガスと反応させることにより、基材上に層厚２ｎｍのＡｌ0.58Ｔｉ0.25Ｓｉ0.05Ｃｒ0.12ＮからなるＡ層と、層厚２ｎｍのＴｉ0.68Ｓｉ0.04Ｎｂ0.28ＮからなるＢ層とをそれぞれ交互に８７５層ずつ成膜し、合計膜厚が３．５μｍの被覆膜を形成した。このとき、成膜開始時の基材ＤＣバイアス電圧を２５Ｖとして、それから一定の比率で変化させて、成膜終了時の基材ＤＣバイアス電圧が８０Ｖになるように調節し、１８０分間成膜した。このようにしてＡ層とＢ層とが交互に積層した積層体を含む被覆膜を成膜し、実施例１の表面被覆切削工具を作製した。
【００６７】
このようにして作製された表面被覆切削工具のすくい面の中心における被覆膜表面の法線と２つの逃げ面が交差する稜とを含む平面で表面被覆切削工具を切断した。そして、その断面をアルゴンイオンビームを用いたクロスセクションポリッシャ（ＣＰ）によって研磨した。その研磨面をＳＥＭによって１５００倍の倍率で観察した。その観察画像を図３に示す。
【００６８】
図３に示される画像に基づいて、刃先稜線部の形状を評価したところ、実施例１の表面被覆切削工具の刃先稜線部に形成された被覆膜の表面は、急峻な形状の凸部と、隣接する凸部の間の距離が２μｍ以上であって、かつその間をなだらかな曲面で結ぶ第１凹部と、隣接する凸部の距離が２μｍ未満であって、かつその間をなだらかな曲面で結ぶ第２凹部とが不規則に形成された凹凸を有するむしれ面であることが確認された。また、同観察画像に基づいて、刃先稜線部に占める被覆膜の全体膜厚の７０％以下の領域（薄膜領域）の比率を算出した。このようにして算出した薄膜領域の比率を表１の「薄膜領域の比率」の欄に示した。
【００６９】
実施例２〜２０の表面被覆切削工具においても、実施例１と同様にして刃先稜線部をＳＥＭで観察したところ、同様の形状のむしれ面が形成されていることが確認された。また、実施例１と同様の方法によって薄膜領域の比率を算出した。
【００７０】
（切削性能評価）
各実施例および各比較例の表面被覆フライス加工用スローアウェイチップについて次に示す切削条件にて評価を行なった。その切削評価の結果を表２に示す。
【００７１】
（１）フライス連続評価
上記で作製した表面被覆フライス加工用スローアウェイチップを用いてフライス連続試験を行なった。フライス連続切削の条件は、基材として上記の通りＰ２０相当超硬合金製スローアウェイチップ（形状：ＳＥＭＴ１３Ｔ３ＡＧＳＮ−Ｇ）を用い、被削材としてＳＣＭ４３５（長さ３００ｍｍ×幅２００ｍｍのブロック材）を用い、切削速度＝３００ｍ／ｍｉｎ、送り量＝０．２５ｍｍ／ｔ、切込み量＝１．５ｍｍ、切削油なしで行なった。切削時間１５分時点での逃げ面の摩耗幅を測定した。摩耗幅が少ないほど、耐摩耗性に優れていることを示している。
【００７２】
（２）フライス断続評価
上記で作製した表面被覆フライス加工用スローアウェイチップを用いてフライス断続試験を行なった。フライス断続切削の条件は、被削材として、Ｓ５０Ｃ（長さ３００ｍｍ×幅２００ｍｍ）を用い、これにφ８のドリルで３００穴を開けた断続面に対し、切削速度＝１００ｍ／ｍｉｎ、送り量＝０．４ｍｍ／ｔ、切込み量＝１．５ｍｍ、切削油なしで行ない、チップの表面が欠損するまでに切削加工した距離を測定した。切削距離が長いほど、耐チッピング性に優れていることを示している。
【００７３】
【表２】
0005239062.tif 000003
【００７４】
表２より、実施例の表面被覆切削工具は、比較例の表面被覆切削工具と比較して工具寿命が著しく向上しており、高速加工およびドライ加工に十分対応できることがわかった。これにより、本発明の表面被覆切削工具が、ＡｌＴｉＳｉＭＮの特性とＴｉＳｉＭｅＮの特性とを兼備し、耐摩耗性、耐欠損性、および密着性を兼ね備えたものであることが確認された。
【００７５】
以上のように本発明の実施の形態および実施例について説明を行なったが、上述の各実施の形態および実施例の構成を適宜組み合わせることも当初から予定している。
【００７６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１，２１０  基材、２  被覆膜、３  すくい面、４  逃げ面、５  刃先稜線、６  刃先稜線部、２００  アークイオンプレーティング装置、２０１，２０２  蒸発源、２０４  回転テーブル、２０５  ガス導入口、２０６  ヒータ。
【図１】
0005239062.tif 000004
【図２】
0005239062.tif 000005
【図３】
0005239062.tif 000006